(57)【要約】【課題】汚水の固液分離に使用する繊維ろ材に関し、繊維屑の流出がなく、空隙率の大きい汚水処理用に適した繊維ろ材を提供する。【解決手段】癖付けしたポリプロピレン繊維糸（１）と、融点の低いポリエチレンをコーティングしたポリプロピレン繊維糸（２）を混合して束ね、紐状に配列した繊維束（Ａ）を、ポリプロピレン繊維糸（１）またはポリエチレンをコーティングしたポリプロピレン繊維糸（２）でワインディング（Ｂ）した後、熱風をかけて繊維を融着して、これを所定の長さに裁断したもので、紐状の融着した繊維束（Ａ）を裁断するので、繊維屑の発生の少ない、均一した空隙率の高い繊維ろ材（３）となる。繊維束（Ａ）をワインディング（Ｂ）した繊維ろ材（３）は、ほつれ難くなり、繊維屑の発生がなくなる。癖付けしたポリプロピレン繊維糸（１）によりろ材の繊維密度が維持される。【選択図】　　　図１
2004041870.tif 000002
【特許請求の範囲】
【請求項１】
癖付けしたポリプロピレン繊維糸（１）と、融点の低いポリエチレンをコーティングしたポリプロピレン繊維糸（２）を混合して束ね、繊維束（Ａ）を紐状に配列した後、熱風をかけて繊維を融着し、これを所定の長さに裁断して、空隙率の高い繊維ろ材（３）としたことを特徴とする汚水処理用の繊維ろ材。
【請求項２】
上記紐状に配列した繊維束（Ａ）を、ポリプロピレン繊維糸（１）またはポリエチレンをコーティングしたポリプロピレン繊維糸（２）でワインディング（Ｂ）または編み掛け（Ｃ）した後、熱風をかけて繊維を融着して、ほつれ難くしたことを特徴とする請求項１記載の汚水処理用の繊維ろ材。
【請求項３】
上記融着した繊維束（Ａ）をφ２〜１０ｍｍに成形し、長さを２〜１０ｍｍに裁断したことを特徴とする請求項１または２に記載の汚水処理用の繊維ろ材。
【発明の詳細な説明】
【０００１】
【発明の属する技術分野】
この発明は、汚水処理用のろ材に関し、生活廃水や工場排水等の汚水の固液分離に使用する繊維ろ材に関する。
【０００２】
【従来の技術】
従来、下水汚泥などの固液分離に使用する浮上ろ材としては、合成樹脂材で構成した粒状の浮上ろ材がよく知られており、浮上ろ材を用いたろ過装置は、例えば、特開平７−１０８１１１号公報に記載してあるように公知である。また、空隙性のある繊維ろ材も固液分離や生物処理装置に使用されており、ポリプロピレンの熱溶着繊維を絡ませて成形して直方体に切断した繊維ろ材も、例えば、特開平１０−２３５３８４号公報に記載してあるように公知である。
【０００３】
【発明が解決しようとする課題】
従来の合成樹脂材で構成した粒状の発泡ろ材は軽量で取扱いに便利であるが、空隙率が３０〜４０％と低いので、汚水中の懸濁物質により空隙が詰りろ過運転が不能となり、早期に洗浄を必要としていた。また、繊維ろ材は絡みあったフィラメントによってろ材層が形成され、粒状ろ材と比較して格段に多くの空隙率を有する利点はあるが、処理槽に収納した初期段階の繊維ろ材は、ろ材層を洗浄したときに、繊維ろ材から繊維屑が流出して、分離液に混入する恐れがあつた。繊維屑は集水スクリーンの早期目詰まりの原因となっており、安定したろ過層を形成するまでに時間を要していた。この発明は、繊維屑の流出がなく、空隙率の大きい汚水処理用に適した繊維ろ材を提供する。
【０００４】
【課題を解決するための手段】
この発明に係る汚水処理用の繊維ろ材の要旨は、癖付けしたポリプロピレン繊維糸と、融点の低いポリエチレンをコーティングしたポリプロピレン繊維糸を混合して束ね、繊維束を紐状に配列した後、熱風をかけて繊維を融着し、これを所定の長さに裁断して、空隙率の高い、繊維屑の発生の少ない繊維ろ材としたものである。また、紐状に配列した繊維束を、ポリプロピレン繊維糸またはポリエチレンをコーティングしたポリプロピレン繊維糸でワインディングまたは編み掛けした後、熱風を吹付けて繊維を融着し、ほつれ難くしてもよいものである。ワインディングや編み掛けの強さを調整することにより、繊維ろ材の空隙率を調節することができる。そして、融着した繊維束は、φ２〜１０ｍｍに成形し、長さを２〜１０ｍｍに裁断して汚水処理用の繊維ろ材としたもので、この汚水処理用の繊維ろ材を処理槽等の汚水中に浸漬すれば、繊維屑の発生も少ないので、破損消耗することなく、永年の使用に耐え得る。
【０００５】
【発明の実施の形態】
この発明に係る繊維ろ材は、癖付けしたポリプロピレン繊維糸と、融点の低いポリエチレンをコーティングしたポリプロピレン繊維糸を混合して束ね、繊維束を紐状に配列した後、熱風をかけて融点の低いポリエチレンを溶融し、隣接するポリプロピレン繊維糸を融着する。この融着した繊維束をφ２〜１０ｍｍに成形し、長さを２〜１０ｍｍに裁断して汚水処理用の繊維ろ材とする。紐状の融着した繊維束を裁断するので、所定の長さに裁断した繊維ろ材は、繊維屑の発生の少ないろ材となり、癖付けしたポリプロピレン繊維糸がろ材の繊維密度を維持させる。
【０００６】
紐状に成形した繊維束を、ポリプロピレン繊維糸またはポリエチレンをコーティングしたポリプロピレン繊維糸でワインディングあるいは編み掛けした後、熱風をかけてポリエチレンを溶融し、ポリプロピレン繊維糸を融着し、これを所定の長さに裁断すれば、ほつれ難くなり、繊維屑の発生がなくなる。そして、この汚水処理用の繊維ろ材を処理槽等の汚水中に浸漬すれば、空隙率が均一であり、これを充填した処理槽の各部で同一の処理能力を有する。目詰まり等した場合にも、空隙率の大きい繊維ろ材は容易に洗浄再生することができる。
【０００７】
【実施例】
図１は、繊維ろ材の処理工程を示すフローチャートであって、癖付けしたポリプロピレン繊維糸１（以下、ＰＰ繊維糸と称す）と、融点の低いポリエチレンをコーティングしたポリプロピレン繊維糸２（以下、ＥＳ繊維糸と称す）を混合して束ね、ＰＰ繊維糸１とＥＳ繊維糸２のＰＰ・ＥＳの繊維束Ａを紐状に配列する。次に、熱風処理工程で、紐状に成形した繊維束Ａに熱風をかけて融点の低いポリエチレンを溶融し、隣接するＰＰ繊維糸１とＥＳ繊維糸２を融着する。裁断工程で、融着した長い繊維糸をφ２〜１０ｍｍに成形し、長さを２〜１０ｍｍに裁断して汚水処理用の繊維ろ材３とする。紐状に配列する繊維束Ａは、繊維糸のφ２〜１０ｍｍの太さに応じて、ロープ状あるいは毛糸状となるものである。紐状に配列した繊維束Ａを所定の長さに裁断した繊維ろ材３は、繊維屑の発生の少ないろ材となり、癖付けしたポリプロピレン繊維糸１により繊維ろ材３の繊維密度が維持される。
【０００８】
図２は繊維束の周囲をワインディングする実施例であって、紐状に成形したＰＰ・ＥＳの繊維束Ａを、ポリプロピレン繊維糸１またはポリエチレンをコーティングしたポリプロピレン繊維糸２でワインディングＢした後、熱風をかけてポリエチレンを溶融し、隣接するＰＰ繊維糸１とＥＳ繊維糸２を融着する。これを所定の長さに裁断すれば、ワインディングＢによりほつれ難くなり、繊維屑の発生がなくなる。図３に示すように、ワインディングＢの代わりに編み掛けＣとすれば、さらにほつれ難くなる。ワインディングや編み掛けの強さを調整することにより、繊維ろ材の空隙率を調節することができる。熱風加熱して紐状に配列した繊維束を定寸法に裁断するのみで、シート成形やニードルパンチ工程のない安価に製造でき、大量生産が可能で大型の処理施設に対応できる。
【０００９】
この汚水処理用の繊維ろ材を処理槽等の汚水中に浸漬すれば、空隙率が均一であり、これを充填した処理槽の各部で同一の処理能力を有する。また、繊維屑の発生も少なく、その空隙が一律で且つ大きいので長時間の処理運転をすることができる。そして、目詰まりしたときにも、空隙率が均一であり、洗浄流体が通り易く再生を容易にすることができ、破損消耗することなく、永年の使用に耐え得る。
【００１０】
【発明の効果】
この発明に係る汚水処理用の繊維ろ材は、紐状に配列した繊維束を熱風加熱したのち、定寸法に裁断するのみで、シート成形やニードルパンチ工程のない安価に製造でき、大量生産が可能で大型の処理施設に対応できる。即ち、従来の粒状の発泡ろ材は、空隙率が低く、ろ材層の早期の洗浄を必要としていた。また、絡みあったフィラメントを切断した繊維ろ材は、初期段階に洗浄したときに繊維屑が流出して、安定したろ過層を形成するまでに時間を要していたものであるが、この発明にあっては、癖付けしたポリプロピレン繊維糸と、融点の低いポリエチレンをコーティングしたポリプロピレン繊維糸を混合して束ね、繊維束を紐状に配列した後、熱風をかけて繊維を融着し、これを所定の長さに裁断したもので、紐状の融着した繊維束を裁断するので、繊維屑の発生の少ない、均一した空隙率の高い繊維ろ材となる。
【００１１】
紐状に配列した繊維束は、ポリプロピレン繊維糸またはポリエチレンをコーティングしたポリプロピレン繊維糸でワインディングまたは編み掛けした後、熱風をかけて繊維を融着すれば、ほつれ難くなり、繊維屑の発生がなくなる。ワインディングや編み掛けの強さを調整することにより、繊維ろ材の空隙率を調節することができる。この融着した繊維束をφ２〜１０ｍｍに成形し、長さを２〜１０ｍｍに裁断した汚水処理用の繊維ろ材は、空隙率が均一で且つ単一体で分散させ得るので、目詰まり等した場合に容易に洗浄再生することができる。この汚水処理用の繊維ろ材を処理槽等の汚水中に浸漬すれば、空隙率が均一であり、これを充填した処理槽の各部で同一の処理能力が選られる。そして、空隙率の大きい汚水処理用に適した繊維ろ材となり、目詰まり等した場合に容易に洗浄再生することができる。また、繊維糸が融着結合してあり、繊維屑の発生も少ないので、破損消耗することなく、永年の使用に耐え得るものである。
【図面の簡単な説明】
【図１】この発明に係る汚水処理用の繊維ろ材の処理工程を示すフローチャートである。
【図２】同じく、周囲をワインディングした繊維束の側面図である。
【図３】同じく、周囲を編み掛けした繊維束の側面図である。
【符号の説明】
１　ポリプロピレン繊維糸
２　ポリエチレンをコーティングしたポリプロピレン繊維糸
３　繊維ろ材
Ａ　繊維束
Ｂ　ワインディング
Ｃ　編み掛け
【図１】
2004041870.tif 000003
【図２】
2004041870.tif 000004
【図３】
2004041870.tif 000005